aIR放射によって励起させることができ、ランタノイドイオンの少なくとも1つの酸化物、酸化硫化物または酸化フッ化物を含む成分と、bUV放射によって励起させることができる成分とを含む、ルミネセンス組成物。成分aが、イットリウムの酸化物、酸化硫化物または酸化フッ化物と、ランタン、セリウム、プラセオジム、ネオジム、サマリウム、ユーロピウム、ガドリニウム、テルビウム、ジスプロシウム、ホルミウム、エルビウム、ツリウム、イッテルビウムおよびルテチウムから選択される少なくとも1つ、少なくとも2つまたは少なくとも3つの追加の元素の酸化物、酸化硫化物または酸化フッ化物と、場合により、典型元素または遷移元素の酸化物および/またはフッ化物から選択される少なくとも1つのドーパントとを含むことを特徴とする、請求項1に記載のルミネセンス組成物。イットリウムの酸化物、酸化硫化物または酸化フッ化物が、成分aの合計に基づいて≧85モルまたは≧90モルの割合で存在することを特徴とする、請求項1に記載のルミネセンス組成物。追加の酸化物、酸化硫化物または酸化フッ化物が、成分aの合計に基づいて5モルまで、3.5モルまでまたは2モルまでの割合で存在することを特徴とする、請求項2または請求項3に記載のルミネセンス組成物。追加の酸化物、酸化硫化物または酸化フッ化物が、エルビウム、イッテルビウムならびに少なくとも1つの追加の元素、特にルテチウム、ガドリニウム、ホルミウム、ツリウム、ジスプロシウムおよび/またはユーロピウムの酸化硫化物または酸化フッ化物から選択されることを特徴とする、請求項2から4のいずれか一項に記載の組成物。フッ化物をドーパントとして含むことを特徴とする、請求項2から5のいずれか一項に記載の組成物。アルカリ土類金属および/または遷移元素、好ましくはカルシウム、亜鉛および/またはチタンをドーパントとして含むことを特徴とする、請求項2から6のいずれか一項に記載の組成物。ドーパントが、それぞれの場合で、成分aの合計に基づいて1モルまでの割合で存在することを特徴とする、請求項2から7のいずれか一項に記載の組成物。成分bが、場合により遷移金属および/またはランタノイドイオンでドープした、アルミン酸塩を含むことを特徴とする、請求項1から8のいずれか一項に記載の組成物。成分bが、場合によりEu、Mn、Thおよび/またはCrイオンでドープした、アルカリ土類金属イオン、遷移金属イオンおよび/またはランタノイドイオンのアルミン酸塩、好ましくはバリウムもしくはマグネシウムのアルミン酸塩またはイットリウムのアルミン酸塩を含むことを特徴とする、請求項9に記載の組成物。成分bが、aおよびbの合計重量に基づいて1~30、5~20または8~12の重量割合で存在することを特徴とする、請求項1から10のいずれか一項に記載の組成物。成分aおよび/またはbが結晶形で存在することを特徴とする、請求項1から11のいずれか一項に記載の組成物。成分aおよびbが粒子の形態、特に50nm~100μmの平均粒子径を有する形態で存在することを特徴とする、請求項1から12のいずれか一項に記載の組成物。成分aが、850nm~1500nm、特に920nm~1000nmの範囲のIR放射を用いてルミネセンス発光するように励起させることができ、および/または成分bが、350~420nm、特に380~410nmの範囲のUV放射を用いてルミネセンス発光するように励起させることができることを特徴とする、請求項1から13のいずれか一項に記載の組成物。物質または物質混合物内に導入されるまたはそれに施用される、請求項1から14のいずれか一項に記載の組成物。物質または物質混合物中に10~2000ppmの割合で含有されることを特徴とする、請求項15に記載の組成物。物質または物質混合物を標識するための、請求項1から14のいずれか一項に記載のルミネセンス組成物の使用。混合物またはパターンの形態の少なくとも1つのルミネセンス組成物が、物質または物質混合物内に導入されるまたはそれに施用されることを特徴とする、請求項17に記載の使用。ルミネセンス組成物の存在の同定をさらに含む、請求項17または請求項18のいずれかに記載の使用。特徴的な発光スペクトルを有するルミネセンス組成物を、それに適応させた読み取りシステムによって同定することを特徴とする、請求項17または請求項19のいずれかに記載の使用。組成物の成分aおよびbが、それぞれの場合で、IR範囲内の波長での照射およびUV範囲内の波長での照射によってルミネセンス発光するように別々に励起され、成分aおよびbの発光放射を別々に同定することを特徴とする、請求項17から20のいずれか一項に記載の使用。成分aを約850nm~1500nm、特に約920nm~1000nmの範囲の波長での照射によって励起させ、および/または成分bを350~450nm、特に380~410nmの範囲の波長での照射によって励起させることを特徴とする、請求項21に記載の使用。発光放射を300~1700nm、特に350~1000nmの範囲で同定することを特徴とする、請求項21に記載の使用。成分aを、IRレーザー、特に10~100mWの出力を有するものを用いた照射によって励起させ、および/または成分bを、UVレーザー、特に5~30mWの出力を有するものを用いた照射によって励起させることを特徴とする、請求項21から23のいずれか一項に記載の使用。成分aおよび成分bの照射を順次実施し、成分aを好ましくは最初に照射し、成分bを続いて照射することを特徴とする、請求項21から24のいずれか一項に記載の使用。成分aおよびbの発光放射をデジタルで同定することを特徴とする、請求項21から25のいずれか一項に記載の使用。成分aおよびbまたはその一部分から生じるシグナルのデジタル化シグナルが、暗号化手段によって新しいシグナルへと変換されることを特徴とする、請求項26に記載の使用。iIR範囲内の第1の放射源と、iiUV範囲内の第2の放射源と、iii場合により、読み取りシステムが物質または物質混合物と接触した際に第1および第2の放射源を活動化させるための接触センサーと、iv特定の輝線またはルミネセンスマークを選択的に同定するための少なくとも1つの光学的検出素子とを備える、物質または物質混合物中のルミネセンスマークを同定するための読み取りシステム。検出素子が、分光計と連結されたCCDモジュールを備えることを特徴とする、請求項28に記載の読み取りシステム。請求項1から14のいずれか一項に記載の少なくとも1つのルミネセンス組成物と併せた、請求項28または29に記載の読み取りシステム。aルミネセンスマーク、特に請求項1から14のいずれか一項に記載のルミネセンス組成物の存在について試験する物質または物質混合物を提供するステップと、bルミネセンスマークのIRおよびUVで励起可能な成分の発光放射を生じさせるために、物質または物質混合物をIR範囲内の第1の放射源およびUV範囲内の第2の放射源で照射するステップと、c生じた発光放射を別々に同定するステップと、d暗号化手段によって、および場合によりシグナルを事前に決定されたパターンと比較することによって、同定された発光放射またはそれから得られるシグナルから測定シグナルを決定するステップとを含む、物質または物質混合物中のルミネセンスマークを同定する方法。請求項1から14のいずれか一項に記載のルミネセンス組成物が導入された、または、施用された、物質または物質混合物。したがって、本発明は、aIR放射によって励起させることができ、ランタノイドイオンの少なくとも1つの酸化物、酸化硫化物または酸化フッ化物を含む成分と、bUV放射によって励起させることができる成分とを含む、ルミネセンス組成物に関する。組成物の成分aは、好ましくはアップコンバーターおよび/またはアンチストークス特性を有するルミネセンス物質である。成分aは、好ましくは、イットリウムの酸化物、酸化硫化物または酸化フッ化物と、ランタン、セリウム、プラセオジム、ネオジム、サマリウム、ユーロピウム、ガドリニウム、テルビウム、ジスプロシウム、ホルミウム、エルビウム、ツリウム、イッテルビウムおよびルテチウムから選択される少なくとも1つ、少なくとも2つまたは少なくとも3つの追加の元素の酸化物、酸化硫化物または酸化フッ化物と、場合により、典型元素または遷移元素auxiliarygroupelementsの酸化物および/またはフッ化物から選択される少なくとも1つのドーパントとを含む。たとえば、成分aは、その開示への参照が本明細書中で明確に行われているWO2008/000461号に記載されているルミネセンス物質である。成分aの全体中、イットリウムの酸化物、酸化硫化物または酸化フッ化物は、好ましくは、≧85モル、≧90モル、≧92モル、≧94モルまたは≧96モルの割合で存在する。追加の酸化物、酸化硫化物または酸化フッ化物は、好ましくは、成分aの合計に基づいて5モルまで、3.5モルまでまたは2モルまでの割合で存在する。追加の酸化物、酸化硫化物または酸化フッ化物は、好ましくは、エルビウム、イッテルビウムならびに少なくとも1つの追加の元素、特にルテチウム、ガドリニウム、ホルミウム、ツリウム、ジスプロシウムおよび/またはユーロピウムの酸化物、酸化硫化物または酸化フッ化物から選択される。エルビウムおよびイッテルビウムの酸化物、酸化硫化物または酸化フッ化物は、好ましくは、成分aの合計に基づいて0.5~2モル、特に好ましくは1~2モルの割合で存在する。追加の酸化物、酸化硫化物または酸化フッ化物は、好ましくは、成分aの合計に基づいて、たとえば0.1~1モル、特に好ましくは0.1~0.5モルの、より少ない割合で使用される。たとえば、組成物の成分aは、イットリウムの酸化物、酸化硫化物または酸化フッ化物に加えて、1、2、3、4、5、6、7つまたはそれ以上の追加の元素の酸化物、酸化硫化物または酸化フッ化物を含み得る。本発明による組成物の成分aは、典型元素または遷移元素の酸化物および/またはフッ化物から選択される少なくとも1つのドーパントをさらに含む。ドーパントは、好ましくは、それぞれの場合で、成分aの合計に基づいて、5モルまで、特に好ましくは2モルまで、さらにより好ましくは1モルまで、さらにより好ましくは0.05~1モル、最も好ましくは0.1~0.2モルの割合で存在する。好ましいドーパントは、たとえばアルカリ土類金属フッ化物またはアルカリ金属フッ化物として、たとえばフッ化カリウムとして使用することができるフッ化物である。フッ化物は、好ましくは、成分aの合計に基づいて0.1~0.2モルの割合で存在する。他の好ましいドーパントは、2つまたはそれ以上の正電荷を有する陽イオンとして、好ましくは酸化物および/またはフッ化物の形態で存在する、アルカリ土類金属および/または遷移元素である。特に好ましいドーパントは、たとえば酸化カルシウム、酸化亜鉛または二酸化チタンである、酸化物の形態の、カルシウム、亜鉛および/またはチタンである。陽イオン性ドーパントは、それぞれの場合で、好ましくは成分aの合計に基づいて0.1~0.2モルの割合で存在する。ルミネセンス組成物のIR励起可能な成分aは、一方では高いルミネセンス強度によって、他方では個々の割合の存在および割合に特徴的な輝線およびピークによって識別される。したがって、酸化物、酸化硫化物または酸化フッ化物とドーパントとの具体的な組合せによって事実上無制限数の異なる発光スペクトルを生成することができる。本発明による組成物の成分aは、WO2008/000461号中に記載のように生成することができる。ドーパント、たとえば多価陽イオンおよび/またはフッ化物の添加は、個々の発光波長の位置および/または強度に劇的な変化をもたらす。さらに、合計ルミネセンス強度の大きな増加も見つかる。アンチストークス材料で知られている2光子吸収に加えて3光子吸収も起こると考えられる。本発明による組成物の成分bは、UV放射によって励起させることができる成分であり、励起後に特徴的なルミネセンス放射を発光する。これは、好ましくは、遷移金属および/またはランタノイドイオンでドープし得るアルミン酸塩を含む。成分bは、好ましくは、場合によりEu、Mn、Thおよび/またはCrイオンでドープした、アルカリ土類金属イオン、遷移金属イオンおよび/またはランタノイドイオンのアルミン酸塩、好ましくはバリウムもしくはマグネシウムのアルミン酸塩またはイットリウムのアルミン酸塩を含む。アルミン酸塩中のアルカリ土類金属、遷移金属および/またはランタノイドイオンの化学量論を調節することによって、発光波長の位置および/または強度を変動させることができる。UV感度は、遷移金属イオンおよび/またはランタノイドイオンでドープすることによって増加する。成分bのドーパントは、有利には、成分bの合計に基づいて10モルまで、5モルまでまたは1モルまでの割合で存在する。成分bは、有利には、成分aおよびbの合計重量に基づいて1~30、5~20または8~12の合計割合で存在する。成分aおよび/またはbは、好ましくは、本発明によるルミネセンス組成物中に結晶形で存在する。個々の成分が、X線回折計方法によって決定することができる単相、たとえば結晶相からなることがさらに好ましい。特に好ましい様式では、成分aは六方晶系結晶形で存在する。また、個々の成分aおよび/またはbは、場合により複数のルミネセンス物質の混合物からなり得る。当該組成物は一般に粒子の形態で存在し、平均粒子径は≧5nm、特に≧1nmである。粒子径は、好ましくは50nm~100μm、好ましくは50nm~50μm、特に好ましくは約100nm~10μmの範囲である。成分aおよびbは、組成物中に、好ましくは実質的に均一な分布で、たとえば粒子、特に上述したように結晶性粒子の均一な分布として存在する。その均一な分布は、成分を慣用の粉砕装置、たとえばボールミル内で一緒に粉砕することによって得られ得る。本発明によるルミネセンス物質は、同定および標識用物質として、たとえば物質または物質混合物のセキュリティー印securitymarkingsとして使用することができる。それによって、製品または文書が本物であることを決定することができる。ルミネセンス物質は化学的に不活性であるため、任意の固体および/または液体の物質または物質混合物内に導入し得るか、またはそれに施用し得る。たとえば、ルミネセンス物質は、たとえば、ペンキ、トナー、インク、色素などの担体物質、またはプラスチック材料、金属、ガラス、シリコン、紙、ゴム、医薬品などの製品に施用し得るか、またはそれ内に導入し得る。したがって、たとえば、物体には、その表面上またはその一部分上に、たとえば1~10μm、好ましくは1~5μmの層の厚さを有するルミネセンス物質のコーティングを提供することができる。ルミネセンス物質は、好ましくは、20~2000ppm、好ましくは50~200ppmの割合で製品または製品の一部分に加える。また、本発明によるルミネセンス物質は、生物系、たとえば細胞培養物、体液試料もしくは組織切片での使用、または造影剤としての使用にも適している。ルミネセンス物質は、ナノ粒子または微粒子の形態の生物学的同定試薬とカップリングさせることができる。さらに、ルミネセンス物質の粒子の表面は、たとえば、油、ベンジン、液体ガスなどの有機流体中、たとえば体液などの水性流体中、水性有機流体系およびたとえばトナーなどの流動性粉末中での懸濁特性を改善させるために、デオデトミンdeodetomineまたは他の結合剤で修飾することができる。粒子が小さければ小さいほど、それが沈降する傾向が低くなる。たとえば、粒子径は、たとえば≦100nmまでなどの、結合剤を添加しない場合でさえも流体中の粒子の安定な懸濁液が達成される程度まで、激しいミリングによって小さくすることができる。それぞれのルミネセンス物質に特徴的な輝線がそれぞれの物質に適応させた検出器で同定することができる暗号化キー、すなわちロックを構成する、標識の偽造保護手段が提供される。本発明による組成物は、異なる波長範囲の放射によってルミネセンス発光するように励起させることができる2つの成分を含む。成分aは、好ましくは、850~1500nm、特に920~1000nmの範囲のIR放射を用いてルミネセンス発光するように励起させることができ、および/または、成分bは、350~420nm、特に380~410nmの範囲のUV放射を用いてルミネセンス発光するように励起させることができる。物体中のルミネセンス物質の存在の同定は、2つの波長を用いた照射によってもたらされる。成分aを励起させるために、第1の波長を赤外線範囲内で、特に約850nm~1500nm、好ましくは約920nm~1000nm、特に好ましくは約950nm~1000nm、最も好ましくは920nm~985nmの波長を有するIR単色コヒーレントレーザー光IRmonocoherentlaserrightまたはIR光発光ダイオードを用いて使用し、成分aが励起され、生じる発光放射は、たとえば300nm~1700nm、特に350nm~1000nmの範囲で同定される。成分aを、好ましくは1~200mW、特に10~80mWの出力で照射する。成分bを励起させるために、第2の波長をUV範囲内で、特に約350nm~450nm、好ましくは約380nm~400nmの波長を有するUV単色コヒーレントレーザー光またはUV光発光ダイオードを用いて使用し、成分bが励起され、発光放射は、たとえば300nm~1700nm、特に350nm~1000nmの範囲の蛍光で同定される。成分bを、好ましくは2~50mW、特に5~30mWの出力で照射する。組成物の成分aおよびbは、それぞれの場合で、IR範囲内の波長での照射およびUV範囲内の波長での照射によってルミネセンス発光するように別々に励起され、成分aおよびbの発光放射を別々に同定することが好ましい。そのために、成分aおよび成分bの励起は順次、すなわち異なる時点で実施してよく、成分aを好ましくは最初に励起させ、成分bを続いて励起させる。本発明の好ましい実施形態では、成分aおよびbの発光放射をデジタルで同定することができる。成分aおよびbから生じるシグナルまたはこれらのシグナルの一部分たとえば個々のピークのシグナルのデジタル化シグナルを、適切なアルゴリズムを使用した暗号化手段によって新しいシグナルへと変換することができる。2つの異なる成分から生じるこれらのシグナルを組み合わせることによって、データ密度を約104倍まで増加させることができる。本発明はさらに、iIR範囲内の第1の放射源と、iiUV範囲内の第2の放射源と、iii場合により、読み取りシステムが物質または物質混合物と接触した際に第1および第2の放射源を活動化させるための接触センサーと、iv特定の輝線またはルミネセンスマークluminescentmarkingを選択的に同定するための少なくとも1つの光学的検出素子とを備える、物質または物質混合物中のルミネセンスマークを同定するための読み取りシステムに関する。第1および第2の放射源は、好ましくはそれぞれIRレーザーおよびUVレーザーである。読み取りシステムは、好ましくは、読み取りシステムが決定する試料と接触した際にのみ放射源が活動化されるように第1および第2の放射源を制御する、接触センサー、たとえば光学的接触センサーをさらに備える。読み取りシステムによる、ルミネセンス物質を含有する製品の照射は、光学的導波管または別の光学的に関連性のある伝達媒体、たとえば光学的な固体素子部solidstatebody、流体、ガスなどを用いて直接実施し得る。検出は視覚的にまたは検出器によって実施し得る。たとえば、入射光IRまたはUV光とルミネセンス物質によって発光される光特定の発光スペクトルとが1つのユニットを形成し、同一点で焦点を合わせることができるように、そのヘッドが集光レンズとして設置されたareground光学的導波管を使用することが可能である。一利点は、レシーバーとトランスミッターの間での機械的調節不良が起こる可能性がないことである。たとえばガラスまたはプラスチック材料を備える、光学的導波管の減衰係数は変動する場合があり、光学的構造要素放射源または検出素子から光学的導波管への移行は、共視野covisionが低くなるように配置する。光学的導波管の長さは変動してもよく、典型的には1cm~50cmである。読み取りシステムは、ルミネセンス物質の特定の輝線をたとえば波長および/または強度に関して選択的に同定するために提供されている、1つまたは複数の光学的検出素子をさらに備える。検出素子は、たとえば、ダイオード、光電池または電子検出器であり得る。複数の好ましくは異なって調節される検出器を有する検出マトリックス、たとえば、ダイオードマトリックス、光電池マトリックスまたはCCDマトリックスが好ましくは使用される。検出器または検出マトリックスの個々の検出器は、分光計および/または光学的フィルター、たとえば帯域通過フィルターと組み合わせることができる。読み取りシステムはさらに、場合により、測定シグナルのデジタル評価および準備を可能にするプログラマブル電子ユニットを備えてよい。本発明による読み取りシステムは、有利には、上述した2つの成分aおよびbを含むルミネセンス組成物と併せて使用する。本発明はさらに、aルミネセンス標識、特に上述した成分aおよびbを含むルミネセンス組成物の存在について試験する物質または物質混合物を提供するステップと、bルミネセンスマークのIRおよびUVで励起可能な成分の発光放射を生じさせるために、物質または物質混合物をIR範囲内の第1の放射源およびUV範囲内の第2の放射源で照射するステップと、c生じた発光放射を別々に同定するステップと、d暗号化手段によって、および場合によりシグナルを事前に決定されたパターンと比較することによって、同定された発光放射またはそれから得られるシグナルから測定シグナルを決定するステップとを含む、物質または物質混合物中のルミネセンス標識を同定する方法に関する。ステップbでは、IR範囲内の照射を好ましくは最初に実施し、UV範囲内の照射を続いて実施する。ステップdは、好ましくは測定シグナルまたはその一部分のデジタル準備を含む。